(57)【要約】【課題】平坦度と硬さという両立困難な特性を兼ね備え、しかも、銅と同程度の熱膨張係数を有するプレスプレートを容易に製造することができる新たなプレスプレート材料を提供すること。【解決手段】Ｓｉ：１．０〜４．０質量％、Ｃｒ：１０．０〜２５．０質量％、Ｎｉ：５．０〜１５．０質量％、Ｃ＋Ｎ：０．３質量％以下（０質量％を含む）、Ｍｎ：５質量％以下（０質量％を含む）、Ｃｕ：５質量％以下（０質量％を含む）、Ｍｏ：５．０質量％以下（０質量％を含む）、残部：Ｆｅ及び不可避的不純物の組成を有し、以下の式（１）で表されるオーステナイト安定指標Ｍｄ30（℃）が２５以下であるプレスプレート用オーステナイト系ステンレス鋼板：Ｍｄ30（℃）＝５５１−４６２（Ｃ＋Ｎ）−９．２Ｓｉ−８．１Ｍｎ−２９（Ｎｉ＋Ｃｕ）−１３．７Ｃｒ−１８．５Ｍｏ・・・（１）。【選択図】なし【特許請求の範囲】
【請求項１】
Ｓｉ：１．０〜４．０質量％、Ｃｒ：１０．０〜２５．０質量％、Ｎｉ：５．０〜１５．０質量％、Ｃ＋Ｎ：０．３質量％以下（０質量％を含む）、Ｍｎ：５質量％以下（０質量％を含む）、Ｃｕ：５質量％以下（０質量％を含む）、Ｍｏ：５．０質量％以下（０質量％を含む）、残部：Ｆｅ及び不可避的不純物の組成を有し、以下の式（１）で表されるオーステナイト安定指標Ｍｄ30（℃）が２５以下であるプレスプレート用オーステナイト系ステンレス鋼板：
Ｍｄ30（℃）＝５５１−４６２（Ｃ＋Ｎ）−９．２Ｓｉ−８．１Ｍｎ−２９（Ｎｉ＋Ｃｕ）−１３．７Ｃｒ−１８．５Ｍｏ・・・（１）。
【請求項２】
表面硬さが、４００ＨＶ未満である請求項１に記載のプレスプレート用オーステナイト系ステンレス鋼。
【請求項３】
以下の工程ａ〜ｃをこの順で含むプレスプレートの製造方法：
ａ．請求項１又は２に記載のオーステナイト系ステンレス鋼からなる鋼板を用意する工程
ｂ．工程ａで用意した鋼板を形状修正する工程、
ｃ．工程ｂで形状修正した鋼板を２枚の定盤の間に拘束した状態で３５０℃〜５５０℃で時効処理を施す工程。
【請求項４】
請求項１又は２に記載のオーステナイト系ステンレス鋼からなるプレスプレート。
【請求項５】
熱膨張係数が、１４．５×１０-6／℃以上である請求項４に記載のプレスプレート。
【請求項６】
マルテンサイト量が、３０体積％以下（０体積％を含む）である請求項４又は５に記載のプレスプレート。
【請求項７】
表面硬さが、４３０ＨＶ以上である請求項４〜６いずれか１項に記載のプレスプレート。
【請求項８】
多層プリント配線板製造用である請求項４〜７いずれか１項に記載のプレスプレート。
【発明の詳細な説明】
【技術分野】
【０００１】
本発明は、プレスプレート用オーステナイト系ステンレス鋼、すなわち、プレスプレートを製造する際に材料として供されるオーステナイト系ステンレス鋼に関する。
また、本発明は、該オーステナイト系ステンレス鋼を用いたプレスプレートの製造方法、及び、該オーステナイト系ステンレス鋼からなるプレスプレートに関する。
【背景技術】
【０００２】
プレスプレートとは、多層プリント配線板、化粧板、合板等の多層積層体をプレス成形により製造する際に、プレス機と多層積層体の間や多層積層体同士の間を仕切るために使用される厚さ数ｍｍ程度以下の平板の治具である。
例えば、多層プリント配線基板を製造する場合、銅張積層板（回路形成板）と接着用プリプレグ（薄板状樹脂）とを重ね合わせ、その上部、下部に銅箔を積層して積層体とし、積層体−プレス機間及び複数の積層体間にプレスプレートを介在させ、ホットプレス機により上下方向から、加熱、加圧することにより、複数の多層プリント配線板が同時に熱間プレス成形されている。
【０００３】
プレスプレートには、以下に示すような特性が要求され、これらの特性の良否が多層積層体の品質を大きく左右する。
１．表面の平坦度に優れること。
２．硬いこと。
３．積層体表面に転写されるような表面欠陥がないこと。
【０００４】
従来、多層プリント配線板用のプレスプレートを製造するための材料としては、ＳＵＳ６３０鋼やＳＵ４２０Ｊ２鋼等のマルテンサイト単相からなるマルテンサイト系ステンレス鋼や、準安定オーステナイト系ステンレス鋼において加工誘起マルテンサイトを生成させた加工硬化型オーステナイト系ステンレス鋼（特許文献１）等、マルテンサイト相により硬さを付与したステンレス鋼が使用されている。
【０００５】
【特許文献１】特開平８−２２５８９６号公報
【発明の開示】
【発明が解決しようとする課題】
【０００６】
前述のとおり、プレスプレートには、硬さと表面の平坦度の両立が求められる。例えば、多層プリント配線板製造用のプレスプレートの場合、４００ＨＶ程度以上の表面硬さと、３ｍｍ程度以下の平坦度が求められる。
しかし、表面硬さ４００ＨＶ以上という硬いステンレス鋼からなる鋼板は、調質圧延やテンションレベラー等による形状修正のみで十分に平坦化することは困難である。そのため、従来プレスプレートの材料として用いられているマルテンサイト系ステンレス鋼では、焼入れあるいは焼戻し工程で平坦度を確保することが必要とされ、製造工程の負担が大きいという問題がある。
【０００７】
また、プレスプレートを多層プリント配線板の製造に用いる場合、プレスプレートは銅箔と直接接触することになるところ、従来プレスプレートの材料として用いられているマルテンサイト系ステンレス鋼の熱膨張係数は約１１．０×１０-6／℃であり、銅の熱膨張係数（約１６．０×１０-6／℃）と比較して小さい。そのため、従来材料を用いて製造したプレスプレートには、熱間プレス成形中に、銅箔がプレスプレートとの熱膨張差分の収縮応力を受け、破断したりシワが発生するという問題がある。
銅箔の破断やシワは、銅箔により形成される回路の短絡等の不具合を招き、多層プリント配線板の不良の原因となる。特に、近年、多層プリント配線板の高密度化に伴い、多層プリント配線板に積層される銅箔の厚みも薄くなる傾向にあり、熱間プレス成形中の銅箔の破断やシワ発生の問題がより深刻なものとなってきている。
【０００８】
以上の問題点のうち、製造工程の負担が大きい点に対しては、テンションレベラー等による形状修正だけで高い平坦度を達成できるよう、プレスプレート材料を軟らかくすることが考えられる。オーステナイト相はマルテンサイト相と比較して軟質な組織であるため、プレスプレート材料として、オーステナイト比率の高いオーステナイト系ステンレス鋼を用いれば、プレスプレートの平坦度を高めることが容易になる。
【０００９】
また、銅箔との熱膨張差によるシワの発生の問題点に対しては、プレスプレート材料の熱膨張係数を銅と同程度の値にすることが考えられる。マルテンサイト組織を有するステンレス鋼の熱膨張係数は銅のそれより低い約１１．０×１０-6／℃であるのに対して、オーステナイト組織を有するステンレス鋼の熱膨張係数は約１６．０×１０-6／℃で銅の熱膨張係数とほぼ同等である。よって、プレスプレート材料として、マルテンサイトが少なく、オーステナイト比率の高いオーステナイト系ステンレス鋼を用いれば、熱膨張係数の低下を防ぎ、オーステナイト組織の熱膨張係数、すなわち、銅と同程度の熱膨張係数を維持することができる。
【００１０】
このように、平坦度、熱膨張係数の観点からは、プレスプレート材料として、マルテンサイトが少なく、オーステナイト比率の高いオーステナイト系ステンレス鋼を用いることが好ましい。
しかし、オーステナイト系ステンレス鋼において硬質なマルテンサイトを少なくし、軟質なオーステナイトの比率を高めると、今度は、もうひとつの重要な特性である硬さを満足するプレスプレートを製造することができなくなる。この点、ステンレス鋼にプレスプレートに要求されるレベルの硬さを付与する手段として、マルテンサイトの生成に代わる実用的な手段は現在のところ知られていない。
かかる事情の下、平坦度、熱膨張係数の点で前述のような不都合が伴うにもかかわらず、プレスプレート材料として、マルテンサイト相により硬さを付与したマルテンサイト系ステンレス鋼や加工硬化型オーステナイト系ステンレス鋼が使用され続けている。
【００１１】
そこで、本発明の目的は、平坦度と硬さという両立困難な特性を兼ね備え、しかも、銅と同程度の熱膨張係数を有するプレスプレートを容易に製造することができる新たなプレスプレート材料を提供することにある。
【課題を解決するための手段】
【００１２】
本発明者らは、上記課題を解決するためにステンレス鋼について鋭意検討した結果、Ｓｉを１．０〜４．０質量％含有した特定の組成のオーステナイト系ステンレス鋼は、そのままでは軟質であるが、時効処理を施すことにより、ひずみ時効が起こり、飛躍的に硬化して、プレスプレートに求められる硬さを有するようになることを見出した。
そして、本発明者らは、このようなオーステナイト系ステンレス鋼を材料として用い、時効処理前の軟質な状態で形状修正し、その後時効処理を施してひずみ時効硬化させることにより、平坦度と硬さを両立するプレスプレートを製造することができることに到達した。
さらに、このようなオーステナイト系ステンレス鋼を用いて製造したプレスプレートは、マルテンサイト量が少なく、残部はオーステナイト鋼であるため、銅と同程度の熱膨張係数を有することが分かった。
【００１３】
すなわち、本発明は以下のとおりである。
Ｓｉ：１．０〜４．０質量％、Ｃｒ：１０．０〜２５．０質量％、Ｎｉ：５．０〜１５．０質量％、Ｃ＋Ｎ：０．３質量％以下（０質量％を含む）、Ｍｎ：５質量％以下（０質量％を含む）、Ｃｕ：５質量％以下（０質量％を含む）、Ｍｏ：５．０質量％以下（０質量％を含む）、残部：Ｆｅ及び不可避的不純物の組成を有し、以下の式（１）で表されるオーステナイト安定指標Ｍｄ30（℃）が２５以下であるプレスプレート用オーステナイト系ステンレス鋼板：
Ｍｄ30（℃）＝５５１−４６２（Ｃ＋Ｎ）−９．２Ｓｉ−８．１Ｍｎ−２９（Ｎｉ＋Ｃｕ）−１３．７Ｃｒ−１８．５Ｍｏ・・・（１）。
【発明の効果】
【００１４】
本発明のプレスプレート用オーステナイト系ステンレス鋼によれば、平坦度と硬さという従来両立困難であった２つの特性を兼ね備えたプレスプレートを容易に製造することができる。
また、本発明のオーステナイト系ステンレス鋼を用いて製造したプレスプレートは、銅と同程度の熱膨張係数を有するので、該プレスプレートを用いることにより、不良の少ない多層プリント配線板を製造することが可能となる。
【発明を実施するための最良の形態】
【００１５】
以下に、本発明について具体的に説明する。
まず、本発明のオーステナイト系ステンレス鋼について説明する。
本発明においては、オーステナイト系ステンレス鋼の組成を特定の範囲に限定することにより、オーステナイト系ステンレス鋼を、マルテンサイトの生成が少なく、ひずみ時効により形状変化を伴うことなく飛躍的に硬化するものとしている。
【００１６】
本発明のプレスプレート用オーステナイト系ステンレス鋼は、Ｓｉ：１．０〜４．０質量％、Ｃｒ：１０．０〜２５．０質量％、Ｎｉ：５．０〜１５．０質量％、Ｃ＋Ｎ：０．３質量％以下（０質量％を含む）、Ｍｎ：５質量％以下（０質量％を含む）、Ｃｕ：５質量％以下（０質量％を含む）、Ｍｏ：５．０質量％以下（０質量％を含む）、残部：Ｆｅ及び不可避的不純物の組成を有し、以下の式（１）で表されるオーステナイト安定指標Ｍｄ30（℃）が２５以下である。
Ｍｄ30（℃）＝５５１−４６２（Ｃ＋Ｎ）−９．２Ｓｉ−８．１Ｍｎ−２９（Ｎｉ＋Ｃｕ）−１３．７Ｃｒ−１８．５Ｍｏ・・・（１）。
【００１７】
本発明のオーステナイト系ステンレス鋼において、Ｓｉの含有量は１．０〜４．０質量％である。Ｓｉは、一般的には、脱酸の目的で１．０質量％以下でステンレス鋼に添加されるが、本発明においては、このような目的に加え、時効処理によってオーステナイト相にひずみ時効硬化をもたらすために添加する。
プレスプレートに求められるレベルの硬さを付与するのに十分なひずみ時効硬化を起こすためには、Ｓｉの含有量は１．０質量％以上である必要がある。一方、過剰のＳｉはステンレス鋼の高温割れを誘発する。そこで、本発明においては、Ｓｉの含有量を１．０〜４．０質量％とする。
【００１８】
本発明のオーステナイト系ステンレス鋼において、Ｃｒはステンレス鋼としての耐食性を確保するために必須の成分であるが、過剰にＣｒを含有すると高温でδフェライト相が多量に生成してしまう。そこで、本発明においては、Ｃｒの含有量を１０．０〜２５．０質量％とする。
【００１９】
本発明のオーステナイト系ステンレス鋼において、Ｎｉはオーステナイト相を生成させ、安定化させるために必須の成分である。しかし、Ｎｉの含有量が１５．０質量％より多くなると、オーステナイト相が安定になりすぎる。そこで、本発明においては、Ｎｉの含有量を５．０〜１５．０質量％とする。
マルテンサイトの生成の抑制の観点からは、Ｎｉの含有量は、８．０質量％以上であることがより好ましく、さらに好ましくは１０．０質量％以上である。
【００２０】
本発明のオーステナイト系ステンレス鋼において、Ｃ、Ｎはオーステナイト相を安定化する働きをするが、過剰のＣ、Ｎは固溶強化によってオーステナイト相を硬質化して、形状修正による平坦化を困難にする。そこで、本発明においては、必要に応じてオーステナイト系ステンレス鋼はＣ、Ｎを含有していてもよいが、Ｃ、Ｎの含有量を、合わせて０．３質量％以下（０質量％を含む）とする。
【００２１】
本発明のオーステナイト系ステンレス鋼において、Ｍｎはオーステナイト相を安定化する働きをするが、過剰のＭｎはステンレス鋼の耐食性を損なう。そこで、本発明においては、必要に応じてオーステナイト系ステンレス鋼にＭｎを添加してもよいが、Ｍｎの含有量は５．０質量％以下（０質量％を含む）とする。
【００２２】
本発明のオーステナイト系ステンレス鋼において、Ｃｕはオーステナイト相を安定化する働きをするが、過剰のＣｕは熱間加工性に悪影響を及ぼす。そこで、本発明においては、必要に応じてオーステナイト系ステンレス鋼にＣｕを添加してもよいが、Ｃｕの含有量を５．０質量％以下（０質量％を含む）とする。
とする。
【００２３】
本発明のオーステナイト系ステンレス鋼において、Ｍｏは耐食性改善効果を示すが、過剰のＭｏはオーステナイト相を硬質化して、形状修正による平坦化を困難にする。そこで、本発明においては、必要に応じてオーステナイト系ステンレス鋼にＭｏを添加してもよいが、Ｍｏの含有量は５質量％以下（０質量％を含む）とする。
【００２４】
式（１）で表されるオーステナイト安定指標Ｍｄ30（℃）は、加工誘起マルテンサイト変態の起こりやすさを表すパラメータであり、Ｍｄ30（℃）の値が大きいほど、オーステナイトが不安定で、マルテンサイトが生成しやすくなる。
Ｍｄ30（℃）が２５以下となるようステンレス鋼の組成を設計することにより、加工誘起マルテンサイトの生成を抑制することができる。
さらに、Ｍｄ30（℃）を−２０以下に調整すると、工業的に採用されている圧延条件下では加工誘起マルテンサイトが生成しにくくなるので好ましい。Ｍｄ30（℃）の値は、より好ましくは−９０以下、さらに好ましくは−１２０以下である。
【００２５】
本発明においては、形状修正による平坦化の観点からは、プレスプレート用オーステナイト系ステンレス鋼の表面硬さは、４００ＨＶ以下であることが好ましく、３８０ＨＶ以下であることがより好ましく、３５０ＨＶ以下であることがさらに好ましい。ここで、「表面硬さ」とは、ビッカース硬さをいう。
【００２６】
本発明のオーステナイト系ステンレス鋼においては、マルテンサイト量を３０体積％以下とすることにより、このような表面硬さを達成することができる。ここで、「マルテンサイト量」とは、オーステナイト系ステンレス鋼中に存在する全マルテンサイト相のオーステナイト系ステンレス鋼全体に対する割合をいう。
本発明において、オーステナイト系ステンレス鋼のマルテンサイト量は、複雑な試行錯誤を行うことなく焼鈍や熱間、冷間圧延等の加工条件をわずかに調整することによって、簡単に、マルテンサイト量を３０体積％以下とすることができる。
なお、オーステナイト系ステンレス鋼中のマルテンサイト量は、例えば、フェライトスコープを用いて測定試料表面のマルテンサイト相の量を測定することにより求めることができる。
【００２７】
次に、本発明のプレスプレートの製造方法について説明する。
本発明のオーステナイト系ステンレス鋼を用いて、以下の工程ａ〜ｃを経てプレスプレートを製造することができる。
ａ．本発明のオーステナイト系ステンレス鋼からなる鋼板を用意する工程、
ｂ．工程ａで用意した鋼板を形状修正する工程、
ｃ．工程ｂで形状修正した鋼板を２枚の定盤の間に拘束した状態で３５０℃〜５５０℃で時効処理を施す工程。
【００２８】
工程ａにおいて、本発明のオーステナイト系ステンレス鋼からなる鋼板を用意する方法に限定はなく、従来公知の方法に従って製造することができる。
例えば、原料成分を真空溶解炉等により溶解後鋳造し、必要に応じて熱間鍛造、熱間圧延した後、その板厚が目標の値となるまで焼鈍及び冷間圧延を繰り返すことによりオーステナイト単相又はマルテンサイト相が少量生成したオーステナイト系ステンレス鋼を製造することができる。
なお、鋳造方法に限定はないが、連続鋳造法を採用することが効率的である。また、焼鈍と冷間圧延との間に、焼鈍後のスケール除去を目的として酸洗工程を介在させることが好ましい。
【００２９】
工程ｂにおいて鋼板を形状修正する方法に限定はなく、例えば、テンションレベラー、ローラレベラー、ストレッチャー等を用いた公知の矯正方法によって表面が平坦になるように形状修正すればよい。
工程ｂにおいては、鋼板の平坦度が３ｍｍ以下となるように形状修正することが好ましい。
【００３０】
工程ｃにおいて、形状修正済みの鋼板を３５０〜５５０℃で時効処理することにより、オーステナイト系ステンレス鋼をひずみ時効硬化させ、プレスプレートとしての用途に求められる表面硬さを付与する。
【００３１】
時効処理温度は３５０〜５５０℃である。十分なひずみ時効硬化を起こさせるためには、４００℃以上で時効処理を行うことが好ましく、４２０℃以上で時効処理を行うことがより好ましい。一方、４３０ＨＶ以上の表面硬さを得るという観点からは、時効処理温度は５２０℃以下であることが好ましく、より好ましくは５００℃以下である。
また、処理時間に限定はなく、鋼板の表面硬さが必要な値に達するまで行う。通常は１０分〜１０時間程度であり、工業生産性を考慮すると１時間程度が好ましい。
【００３２】
本発明のオーステナイト系ステンレス鋼は、時効処理中に若干のマルテンサイト変態が起こり、形状が悪化する場合もある。
そのため、時効処理は、鋼板を２枚の定盤の間に拘束した状態で行う。このようにすることにより、工程ｂにおいて達成された良好な平坦度を保ったままの平坦な鋼板を得ることができる。ここで、使用する定盤としては、鋼板を拘束できる硬さを有し、平坦なものであれば限定はないが、例えば、厚さ１．０〜５．０ｍｍ程度で、鋼板よりも大きいサイズのステンレス鋼板等を好ましく用いることができる。
【００３３】
次に、本発明のプレスプレートについて説明する。
銅箔にシワや破断のない優れたプリント配線板を製造するためには、プレスプレートの熱膨張係数は銅と同程度でなければならない。
したがって、本発明において、プレスプレートの熱膨張係数は、１４．５×１０-6／℃以上であることが好ましく、１５．０×１０-6／℃以上であることがより好ましく、１５．５×１０-6／℃以上であることがさらに好ましい。
【００３４】
本発明のプレスプレートにおいては、マルテンサイト量を３０体積％以下とすることにより、熱膨張係数を上記の値とすることができる。
本発明のオーステナイト系ステンレス鋼の熱膨張係数は、マルテンサイト量が２２．０体積％の前後で急激に変化する。したがって、プレスプレートのマルテンサイト量は２２．０体積％以下であることがより好ましい。
【００３５】
本発明のプレスプレートは、ひずみ時効硬化によって十分な硬さが付与されているので、マルテンサイト量を０体積％まで低減してもよいが、プレスプレートの硬さが特に重視される場合には、マルテンサイト相による硬化も併用すべく、適度にマルテンサイトを生成させてもよい。
このように、本発明において、プレスプレートのマルテンサイト量は、硬さや熱膨張係数等を考慮して適宜決定することができる。
【００３６】
本発明においては、マルテンサイト量が３０体積％より少ないオーステナイト系ステンレス鋼を材料として用いることにより、最終製品であるプレスプレートのマルテンサイト量を３０体積％以下とすることができる。もっとも、プレスプレート製造中にもマルテンサイト変態は起こりうるので、この点を加味して、材料となるオーステナイト系ステンレス鋼のマルテンサイト量を決定することが必要である。
【００３７】
本発明において、プレスプレートの表面硬さは、４００ＨＶ以上であることが好ましく、より好ましくは４３０ＨＶ以上である。
【実施例】
【００３８】
以下に実施例を挙げて本発明を詳細に説明するが、本発明は以下の実施例に限定されない。
ｉ）プレスプレートの製造
１．鋼板の製造
表１のＡ〜Ｄで示す組成を有する共試材８０ｔを、それぞれ、電気炉で真空溶解して、厚さ２００ｍｍの鋼塊に鋳造した。得られた鋼塊に熱間圧延を施して板厚３．０ｍｍの熱延板を製造した。これらの熱延板に焼鈍を施し酸洗後、冷間圧延を施して板厚１．５ｍｍ、又は、１．０ｍｍの冷延板を製造した。これらの冷延板に焼鈍を施して酸洗後、さらに、冷間圧延を施し、実施例又は比較例のオーステナイト系ステンレス鋼からなる板厚０．６ｍｍの鋼板Ｎｏ．１〜８を得た。
２．時効処理
鋼板Ｎｏ．１〜８を５００ｍｍ×５００ｍｍに切断し、６００ｍｍ×６００ｍｍ×２０ｍｍ（厚さ)のステンレス鋼板２枚の間に挟み込んで拘束した状態で４５０℃の時効処理炉の中に１時間保持し、時効処理を施した。
【００３９】
ｉｉ）オーステナイト系ステンレス鋼の特性の評価
ｉ）の１．で得た時効処理前の鋼板Ｎｏ．１〜８の表面硬さと、２．時効処理後の鋼板Ｎｏ．１〜８の表面硬さ、マルテンサイト量、熱膨張係数を表１に示す。
なお、表面硬さは、荷重９８Ｎのビッカース硬度計を用いて、各試料につき５ヶ所測定し、その平均値をその試料の表面硬さとした。
また、マルテンサイト量は、振動型試料磁力計で磁気的性質である飽和磁化を求め、マルテンサイト量と飽和磁化量が比例することを利用して、その比率より算出した。  さらに、熱膨張係数は、示差式熱膨張計により２０〜１００℃での平均熱膨張係数を測定した。
【００４０】
【表１】
2008297601.tif 000002
【００４１】
本発明の実施例のオーステナイト系ステンレス鋼からなる鋼板Ｎｏ．１〜４は、時効処理前においては、表面硬さが３１９〜３８５（ＨＶ）であり、形状修正により容易に平坦化できるものであった。
そして、鋼板Ｎｏ．１〜４は、時効処理を施すことにより表面硬さが５０〜７０（ＨＶ）と大幅に増加し、プレスプレートに求められるレベルの硬度にまで硬化させることができた。
さらに、鋼板Ｎｏ．１〜４の時効処理後のマルテンサイト量は、０．３〜２３．０体積％と少なく、その結果、これらの熱膨張係数は銅と同程度の値であった。
【００４２】
比較例のオーステナイト系ステンレス鋼からなる鋼板Ｎｏ．５〜８は、いずれも、時効処理によって表面硬さはあまり増加しなかった。
そのため、鋼板Ｎｏ．５〜７は、表面硬さが３３０〜３８７（ＨＶ）であり、形状修正により容易に平坦化できるものであったが、時効処理後の表面硬さはプレスプレートに求められるレベルに達しなかった。
一方、鋼板Ｎｏ．８は、時効処理後の表面硬さは必要な値に達したが、この硬さはマルテンサイト相により付与されたものであり、時効処理後のマルテンサイト量が多かった。そのため、熱膨張係数が１４．５×１０-6（／℃）と小さかった。また、時効処理前の表面硬さも４４７（ＨＶ）と高いため、形状修正が困難なものであって、プレスプレートの製造には適していなかった。
【００４３】
そして、本発明の鋼板Ｎｏ．３と比較例である鋼板Ｎｏ．６とを比較すると、両者の時効処理後の表面硬さは同程度であったが、本発明の鋼板Ｎｏ．３の方がより少ないマルテンサイト量でこのような表面硬さを達成していた。その結果、本発明の鋼板Ｎｏ．３の方がより銅に近い熱膨張係数を有していた。
また、本発明の鋼板Ｎｏ．４と比較例である鋼板Ｎｏ．７とを比較すると、両者のマルテンサイト量は同程度であったが、本発明の鋼板Ｎｏ．４の方が、より大きい時効処理後の表面硬さを有していた。
以上より、本発明のオーステナイト系ステンレス鋼によれば、従来のプレスプレート材料と比較して、表面硬さと平坦度と熱膨張係数をバランスよく兼ね備えたプレスプレートを製造できることが確認できた。
【産業上の利用可能性】
【００４４】
本発明のオーステナイト系ステンレス鋼は、これを形状修正して時効処理を施すだけで、研磨等の特別な処理を施すことなく、優れた表面硬さと平坦度を兼ね備えた鋼板を製造することができるので、各種プレスプレートの製造に好適に用いることができる。
特に、本発明のオーステナイト系ステンレス鋼は、銅と同等の熱膨張係数を有し、３ｍｍ以下という極めて高い平坦度を有する板を製造することができるので、多層プリント配線板製造用プレスプレートの製造に適している。